"少なくとも以下:A熱可塑性ポリウレタン;Bエラストマー;Cポリジエン系ポリウレタン又はポリジオール系ポリウレタン;Dポリオクテナマー;並びにE以下:iインデン-クマロン樹脂、ii芳香族炭化水素樹脂及びiii脂肪族修飾芳香族炭化水素樹脂からなる群より選択される樹脂を含む組成物。成分Bのエラストマーが、以下:エラストマーゴム、エチレン/αオレフィン/ジエンインターポリマー、エチレン/αオレフィンインターポリマー及びエチレン/αオレフィンマルチブロックインターポリマーからなる群より選択される、請求項1に記載の組成物。成分Bのエラストマーがブタジエン/スチレンコポリマーである、前記請求項のいずれかに記載の組成物。ブタジエン/スチレンコポリマーがブタジエン/スチレンブロックコポリマーである、請求項3に記載の組成物。成分Cがポリジエン系ポリウレタンである、前記請求項のいずれかに記載の組成物。成分Cがポリジオール系ポリウレタンである、請求項1から4のいずれかに記載の組成物。成分Eがインデン-クマロン樹脂である、前記請求項のいずれかに記載の組成物。成分Eが芳香族炭化水素樹脂である、請求項1から6のいずれかに記載の組成物。成分Eが脂肪族修飾芳香族炭化水素樹脂である、請求項1から6のいずれかに記載の組成物。成分Aのポリウレタンが、組成物の重量に基づいて、10~90、好ましくは20~80、より好ましくは30~70、更により好ましくは40~60重量パーセントの量で存在する、前記請求項のいずれかに記載の組成物。成分Bのエラストマーが、組成物の重量に基づいて、10~90、好ましくは30~80、より好ましくは40~70、更により好ましくは50~60重量パーセントの量で存在する、前記請求項のいずれかに記載の組成物。成分Cのポリジエン系ポリウレタン又はポリジオール系ポリウレタンが、組成物の重量に基づいて、0.1~20、好ましくは1~15、より好ましくは2~10、更により好ましくは4~6重量パーセントの量で存在する、前記請求項のいずれかに記載の組成物。成分Dのポリオクタネマーpolyoctanemerが、組成物の重量に基づいて、0.1~30、好ましくは1~20、より好ましくは2~15、更により好ましくは5~10重量パーセントの量で存在する、前記請求項のいずれかに記載の組成物。樹脂成分Eが、組成物の重量に基づいて、0.1~30、好ましくは1~20、より好ましくは2~15、更により好ましくは3~8重量パーセントの量で存在する、前記請求項のいずれかに記載の組成物。前記請求項のいずれかに記載の組成物から形成される少なくとも1種の成分を含む物品。上記において考察されたように、本発明は、少なくとも以下:A熱可塑性ポリウレタン;Bエラストマー;Cポリジエン系ポリウレタン又はポリジオール系ポリウレタン;Dポリオクテナマー;並びにE以下:iインデン-クマロン樹脂、ii芳香族炭化水素樹脂及びiii脂肪族修飾芳香族炭化水素樹脂からなる群より選択される樹脂を含む組成物を提供する。予想外なことに、本発明の組成物は、従来の組成物と比較して、高いMFI値及び有意に良好な耐摩耗性を有することが発見された。熱可塑性ポリウレタン成分Aは、i本明細書に記載されている成分Cのポリジエン系ポリウレタン又はポリジオール系ポリウレタンと化学組成、密度及びメルトインデックスI2の1つ又は複数が異なること並びにii本質的に熱可塑性であること以外にはその配合に関して制限はない。1つの実施形態において、組成物は、10g/10分以上、好ましくは15g/10分以上、より好ましくは20g/10分以上190°C、5.0kg荷重のMFIを有する。1つの実施形態において、組成物は、10~100、好ましくは12~80、より好ましくは15~60、更により好ましくは20~50g/10分190°C、5.0kg荷重のメルトフローインデックスMFIを有する。1つの実施形態において、組成物は、1立方センチメートルあたり0.92グラム以上、好ましくは0.96グラム以上、より好ましくは1.00グラム以上g/cm3又はg/ccの密度を有する。密度はISO1183を使用して測定することができる。1つの実施形態において、組成物は、1.20g/cc以下、好ましくは1.15g/cc以下、より好ましくは1.10g/cc以下の密度を有する。1つの実施形態において、組成物は、0.92~1.20、好ましくは0.96~1.15、より好ましくは1.00~1.10g/ccの密度を有する。1つの実施形態において、組成物は、60mm3以下、好ましくは55mm3以下、より好ましくは50mm3以下DIN53516の耐摩耗性を有する。1つの実施形態において、組成物は、60以上、好ましくは65以上DIN53505の硬度ショアーAを有する。1つの実施形態において、組成物は、12MPa以上、好ましくは15MPa以上DIN53504の引張り強さを有する。1つの実施形態において、組成物は、600パーセント以上、好ましくは650パーセント以上DIN53504の破断点伸びを有する。1つの実施形態において、成分Aのポリウレタンは、組成物の重量に基づいて、10~90、好ましくは20~80、より好ましくは30~70、更により好ましくは40~60重量パーセントの量で存在する。1つの実施形態において、成分Bのエラストマーは、組成物の重量に基づいて、10~90、好ましくは30~80、より好ましくは40~70、更により好ましくは50~60重量パーセントの量で存在する。1つの実施形態において、成分Cのポリジエン系ポリウレタン又はポリジオール系ポリウレタンは、組成物の重量に基づいて、0.1~20、好ましくは1~15、より好ましくは2~10、更により好ましくは4~6重量パーセントの量で存在する。1つの実施形態において、成分Dのポリオクタネマーpolyoctanemerは、組成物の重量に基づいて、0.1~30、好ましくは1~20、より好ましくは2~15、更により好ましくは5~10重量パーセントの量で存在する。1つの実施形態において、成分Eの樹脂は、組成物の重量に基づいて、0.1~30、好ましくは1~20、より好ましくは2~15、更により好ましくは3~8重量パーセントの量で存在する。1つの実施形態において、本発明の組成物は1種又は複数の添加剤を含む。典型的には、組成物は1種又は複数の安定剤、例えば、両方ともCibaSpecialtyChemicalsから供給されるIRGANOX1010及びIRGAFOS168などの酸化防止剤を含有する。ヒンダードフェノール酸化防止剤の例は、Ciba-GeigyCorp.から入手可能なIRGANOX1076酸化防止剤である。ポリマーは、典型的には、押出又は他の溶融過程の前に1種又は複数の安定剤で処理される。他の添加剤には、紫外線吸収剤、帯電防止剤、顔料、染料、核剤、充填剤、難燃剤、可塑剤、加工助剤、潤滑剤、安定剤、煙防止剤、粘度調整剤及び粘着防止剤antiblockingagentが含まれるが、これらに限定されない。追加の添加剤には、帯電防止剤、離型剤、摩耗及び引掻き傷用添加剤及び抗菌剤が含まれるが、これらに限定されない。1つの実施形態において、本発明の組成物は、ポリエステル、ポリアミド、ポリエーテル、ポリエーテルイミド、ポリビニルアルコール、ポリカーボネート、ポリ乳酸及びポリアミドエステルからなる群より選択される極性ポリマーを更に含む。本発明は、成分AからEの溶融混合を含む本発明の組成物を作製する方法も提供する。更なる実施形態において、成分AからEは同時に混合される。別の実施形態において、成分AからEは任意の順番で逐次的に混合される。1つの実施形態において、溶融混合は押出機において実施される。1つの実施形態において、溶融混合はインライン配合方法により実施される。本発明の組成物は、本明細書に記載されている2つ以上の実施形態の組合せを含むことができる。本発明の方法は、本明細書に記載されている2つ以上の実施形態の組合せを含むことができる。熱可塑性ポリウレタン成分A適切なポリウレタンは熱可塑性ポリウレタンである。下記に加えて、そのようなポリウレタンの追加の情報は、参照により本明細書に組み込まれているWO2008/057881に記載されている。ポリウレタン成分は、i本明細書に記載されている成分Cのポリジエン系ポリウレタン又はポリジオール系ポリウレタンと化学組成、密度及びメルトインデックスI2の1つ又は複数が異なること並びにii本質的に熱可塑性であること以外にはその配合に関して制限はなく、これはポリウレタン成分が実質的に二官能性の配合成分、例えば有機ジイソシアネート及び活性水素含有基において実質的に二官能性である成分から調製されることを意味する。しかし、時々、2より高い官能価を有する微量の配合成分を用いることができる。このことは、グリセリン、トリメチロールプロパンなどの延長剤を使用する場合に特に当てはまる。そのような熱可塑性ポリウレタン組成物は、一般にTPU材料と呼ばれる。TPU材料の調製についての代表的な教示に関しては、PolyurethanesChemistryandTechnologyPartIISaundersandFrisch1964pp767から769IntersciencePublishersNewYorkNY及びPolyurethaneHandbookGOertel編1985pp405から417HanserPublications米国において、MacmillanPublishingCoIncNewYorkNYにより販売を参照されたい。多様なTPU材料及びこれらの調製についての特定の教示に関しては、米国特許第2,929,800号;同第2,948,691号;同第3,493,634号;同第3,620,905号;同第3,642,964号;同第3,963,679号;同第4,131,604号;同第4,169,196号;米国再発行特許第31,671号;米国特許第4,245,081号;同第4,371,684号;同第4,379,904号;同第4,447,590号;同第4,523,005号;同第4,621,113号;及び同第4,631,329号を参照されたいこれらの開示は参照により本明細書に組み込まれている。1つの実施形態において、TPUは、有機ジイソシアネート、少なくとも1種のポリマージオール及び少なくとも1種の二官能性延長剤を含む混合物から調製されるポリマーである。TPUを、上記の組み込まれた参照文献に記載されている方法に従ってプレポリマー法、準プレポリマー法又はワンショット法により調製することができる。TPUを形成する配合成分を、有機溶媒中で反応させることができるが、好ましくは、溶媒の不在下で溶融押出により約125°C~約250°C、好ましくは約160°C~約225°Cの温度で反応させる。本発明の組成物の調製のために用いられる反応混合物に触媒を含めることは、多くの場合に望ましいが、必須ではない。イソシアネートと反応性水素含有化合物との反応を触媒するために当技術分野において従来用いられている触媒のいずれかをこの目的に用いることができる;例えば、SaundersetalPolyurethanesChemistryandTechnologyPartIInterscienceNewYork1963pages228232を参照されたい;BritainetalJAppliedPolymerScience42072111960も参照されたいそれぞれが参照により本明細書に組み込まれている。ポリウレタンの硬質セグメントの調製において使用するのに適したジイソシアネートには、芳香族、脂肪族及び脂環式のジイソシアネート及びこれらの化合物のうちの2種以上の組合せが含まれる。ジイソシアネートに由来する構造単位の例OCN-R-NCOは、下記の式I:[式中、Rは、アルキレン、シクロアルキレン又はアリーレン基である]により表される。これらのジイソシアネートの代表例は、USP4,385,133、4,522,975及び5,167,899において見出すことができる。好ましいジイソシアネートには、4,4’-ジイソシアナトジフェニルメタン、p-フェニレンジイソシアネート、1,3-ビスイソシアナトメチル-シクロヘキサン、1,4-ジイソシアナト-シクロヘキサン、ヘキサメチレンジイソシアネート、1,5-ナフタレンジイソシアネート、3,3’-ジメチル-4,4’-ビフェニルジイソシアネート、4,4’-ジイソシアナト-ジシクロヘキシルメタン及び2,4-トルエンジイソシアネートが含まれるが、これらに限定されない。より好ましいものは、4,4’-ジイソシアナト-ジシクロヘキシルメタン及び4,4’-ジイソシアナト-ジフェニルメタンである。好ましいものは、4,4’-ジイソシアナトジフェニルメタンである。芳香族、脂肪族及び脂環式のジイソシアネート及びこれらの混合物を含むが、これらに限定されない、TPU調製において以前に用いられている有機ジイソシアネートのいずれかを用いることができる。例示的なイソシアネートには、4,4’-異性体、2,4’-異性体及びこれらの混合物を含むメチレンビスフェニルイソシアネート;m-及びp-フェニレンジイソシアネート;クロロフェニレンジイソシアネート;α,α’-キシレンジイソシアネート;2,4-及び2,6-トルエンジイソシアネート、並びに市販されているこれらの後者の2つの異性体の混合物;トルイジンジイソシアネート;ヘキサメチレンジイソシアネート;1,5-ナフタレンジイソシアネート;イソホロンジイソシアネートなど;4,4’-異性体、2,4’-異性体及びこれらの混合物を含むメチレンビスシクロヘキシルイソシアネートなどの脂環式ジイソシアネート、並びにトランス/トランス、シス/トランス、シス/シス及びこれらの混合物を含む全てのこの幾何異性体;シクロヘキシレンジイソシアネート1,2-;1,3-;又は1,4-;1-メチル-2,5-シクロヘキシレンジイソシアネート;1-メチル-2,4-シクロヘキシレンジイソシアネート;1-メチル-2,6-シクロヘキシレンジイソシアネート;4,4’-イソプロピリデンビス-シクロヘキシルイソシアネート;4,4’-ジイソシアナトジシクロヘキシル、並びに全てのこれらの幾何異性体及び混合物などが含まれるが、これらに限定されない。使用することができるポリマージオールには、TPUエラストマーの調製のために従来用いられているものが含まれる。ポリマージオールは、得られるポリマーにおける軟質セグメントの形成に関与し、200~10,000g/モル、好ましくは400~4,000g/モル、より好ましくは500~3,000g/モルの範囲にある分子量数平均を好ましくは有する。2種以上のポリマージオールを用いることは、異例なことではなく、幾つかの場合においては、有利でありうる。例示的なジオールは、ポリエーテルジオール、ポリエステルジオール、ヒドロキシ末端ポリカーボネート、ヒドロキシ末端ポリブタジエン、ヒドロキシ末端ポリブタジエン-アクリロニトリルコポリマー、ジアルキルシロキサンと、アルキレンオキシド、例えばエチレンオキシド、プロピレンオキシドなどとのヒドロキシ末端コポリマー、及び上記のポリオールのいずれかが主要成分50w/wを超えるとして、アミン末端ポリエーテルと用いられる混合物、並びにアミン末端ポリブタジエン-アクリロニトリルコポリマーである。ジオールの追加の例には、天然油ジオールが挙げられる。適切なポリエーテルポリオールには、場合によりエチレンオキシド残基でキャップされているcappedポリオキシエチレングリコール、ポリオキシプロピレングリコール;エチレンオキシドとプロピレンオキシドとのランダム及びブロックコポリマー;ポリテトラメチレングリコール;テトラヒドロフランとエチレンオキシド及び/又はプロピレンオキシドとのランダム及びブロックコポリマー;並びに二官能性カルボン酸又は前記酸に由来するエステルとの上記の反応のいずれか後者の場合では、エステル交換が生じ、エステル化ラジカルは、ポリエーテルグリコールラジカルに置き換えられるに由来する生成物が含まれる。好ましいポリエーテルポリオールは、約2.0の官能価のエチレンとプロピレンオキシドとのランダム及びブロックコポリマー、並びに約2.0の官能価のポリテトラメチレングリコールポリマーである。適切なポリエステルポリオールには、開始剤、例えばエチレングリコール、エタノールアミンなどを使用してイプシロンカプロラクトンを重合することにより調製されたもの;及びポリカルボン酸、例えばフタル酸、テレフタル酸、コハク酸、グルタル酸、アジピン酸、アゼライン酸などと、多価アルコール、例えばエチレングリコール、ブタンジオール、シクロヘキサンジメタノールなどとのエステル化により調製されるものが含まれる。適切なアミン末端ポリエーテルは、ポリオキシプロピレングリコールから構造的に由来する脂肪族第一級ジアミンである。この型のポリエーテルジアミンは、商標JEFFAMINEでJeffersonChemicalCompanyにより入手可能であった現在、Basellから入手可能である。連鎖延長剤は、脂肪族、脂環式又は芳香族であることができ、ジオール、ジアミン及びアミノアルコールにより例示される。例示的な二官能性連鎖延長剤は、エチレングリコール、ジエチレングリコール、プロピレングリコール、ジプロピレングリコール、1,3-プロパンジオール、1,3-ブタンジオール、1,4-ブタンジオール、1,5-ペンタンジオール及び他のペンタンジオール、2-エチル-1,3-ヘキサンジオール、2-エチル-1,6-ヘキサンジオール、他の2-エチル-ヘキサンジオール、1,6-ヘキサンジオール及び他のヘキサンジオール、2,2,4-トリメチルペンタン-1,3-ジオール、デカンジオール、ドデカンジオール、ビスフェノールA、水素化ビスフェノールA、1,4-シクロヘキサンジオール、1,4-ビス2-ヒドロキシエトキシ-シクロヘキサン、1,3-シクロヘキサンジメタノール、1,4-シクロヘキサンジオール、1,4-ビス2-ヒドロキシエトキシベンゼン、Esterdiol204TCIAmericaから入手可能な、プロパン酸、3-ヒドロキシ-2,2-ジメチル-、3-ヒドロキシ-2,2-ジメチルプロピルエステル、N-メチルエタノールアミン、N-メチルイソプロピルアミン、4-アミノシクロヘキサノール、1,2-ジアミノテアンdiaminotheane、1,3-ジアミノプロパン、ジエチレントリアミン、トルエン-2,4-ジアミン及びトルエン-1,6-ジアミンである。2~8個の炭素原子を含有する脂肪族化合物が好ましい。熱可塑性又は可溶性ポリウレタンが作製される場合、連鎖延長剤は本質的に二官能性である。アミン連鎖延長剤には、エチレンジアミン、モノメタノールアミン及びプロピレンジアミンが含まれるが、これらに限定されない。1つの実施形態において、延長剤は、以下:1,4-ブタンジオール、1,6-ヘキサンジオール、ネオペンチルグリコール、1,4-シクロヘキサンジメタノール、エチレングリコール及びジエチレングルコールから、単独で又は互いに組み合わせて若しくは以前に挙げた1種又は複数の脂肪族ジオールと組み合わせてのいずれかにより選択される。特に好ましいジオールは、1,4-ブタンジオール、1,6-ヘキサンジオール及び1,4-シクロヘキサンジメタノールである。本発明において使用することができる連鎖延長剤は、それぞれ活性水素原子を含有する2つ以上、好ましくは2つの官能基を特徴とする。これらの官能基は、好ましくはヒドロキシル、第一級アミノ、第二級アミノ又はこれらの基の2つ以上の混合物の形態である。用語活性水素原子は、分子内のそれらの配置のため、KohlerによりJAmChemicalSoc493181において記載されているツェレビチノフ試験によって活性を示す水素原子を指す。連鎖延長剤は、特定の反応体成分の選択、所望の量の硬質及び軟質セグメント、並びに弾性率及び引裂き強さなどの良好な機械的特性を提供するのに十分な指数によって決定される量でポリウレタンに組み込まれる。ポリウレタンは、ポリウレタンの重量に基づいて、2~25、好ましくは3~20、より好ましくは4~18重量パーセントの連鎖延長剤成分を含有することができる。必要に応じて、場合により、多くの場合に連鎖停止剤と呼ばれる少量のモノヒドロキシル官能性又はモノアミノ官能性化合物を使用して、分子量を制御することができる。例示的なそのような連鎖停止剤は、プロパノール、ブタノール、ペンタノール及びヘキサノールである。使用される場合、連鎖停止剤は、典型的には、ポリウレタン組成物をもたらす反応混合物全体の0.1~2重量パーセントの微量で存在する。1つの実施形態において、ポリウレタンは、0.90g/cc以上、好ましくは0.95g/cc以上、より好ましくは1.00g/cc以上の密度を有する。1つの実施形態において、ポリウレタンは、1.30g/cc以下、好ましくは1.25g/cc以下、より好ましくは1.20g/cc以下の密度を有する。1つの実施形態において、ポリウレタンは、0.90g/cc~1.30g/cc、好ましくは0.95g/cc~1.25g/cc、より好ましくは1.00g/cc~1.20g/ccの密度を有する。0.90g/ccから1.30g/ccまでの全ての個別の値及び部分範囲が含まれ、本明細書に記載されている。1つの実施形態において、ポリウレタンは、0.1g/10分以上、好ましくは0.5g/10分以上、より好ましくは1g/10分以上ASTMD-1238-04、190°C、2.16kgのメルトインデックスを有する。1つの実施形態において、ポリウレタンは、100g/10分以下、好ましくは50g/10分以下、より好ましくは20g/10分以下、更により好ましくは10g/10分以下ASTMD-1238-04、190°C、2.16kgのメルトインデックスを有する。1つの実施形態において、ポリウレタンは、0.1g/10分~100g/10分、好ましくは0.5g/10分~50g/10分、より好ましくは1g/10分から20g/10分、更により好ましくは1g/10分~10g/10分のメルトインデックスを有する。1つの実施形態において、ポリウレタンは、6g/10分~10g/10分、好ましくは7g/10分~9g/10分のメルトインデックスを有する。1つの実施形態において、ポリウレタンは、60~100、好ましくは70~90、より好ましくは75~85のショアーA硬度を有する。ポリウレタンには、全てNoveonから入手可能な、PELLETHANE熱可塑性ポリウレタンエラストマー、ESTANE熱可塑性ポリウレタン、TECOFLEX熱可塑性ポリウレタン、CARBOTHANE熱可塑性ポリウレタン、TECOPHILIC熱可塑性ポリウレタン、TECOPLAST熱可塑性ポリウレタン及びTECOTHANE熱可塑性ポリウレタン;BASFから入手可能なELASTOLLAN熱可塑性ポリウレタン及び他の熱可塑性ポリウレタン;並びにBayer、Huntsman及びMerquinsaから入手可能な市販の熱可塑性ポリウレタンが含まれるが、これらに限定されない。本発明の1つの実施形態において、ポリウレタンは、ポリエステルに由来する化学単位と、少なくとも1種の芳香族ジイソシアネート又は少なくとも1種の脂肪族ジイソシアネートとを含む。1つの実施形態において、ポリウレタンは、ポリエステルに由来する化学単位と、少なくとも1種の芳香族ジイソシアネートとを含む。1つの実施形態において、ポリウレタンは、ポリエステルに由来する化学単位と、少なくとも1種の脂肪族ジイソシアネートとを含む。1つの実施形態において、ポリウレタンは、ポリエステルに由来する化学単位と、1,3-ビスイソシアナトメチルシクロヘキサン及び1,4-ビスイソシアナトメチルシクロヘキサンの混合物とを含む。更なる実施形態において、1,3-ビスイソシアナトメチルシクロヘキサン対1,4-ビスイソシアナトメチルシクロヘキサンの重量比は、約1対1である。更なる実施形態において、ポリエステルはカプロラクトンから形成される。1つの実施形態において、ポリウレタンは、カプロラクトンに由来するモノマーを含む。1つの実施形態において、ポリウレタンは、N-オクチルピロリドンに由来する、ジオール誘導体に由来するモノマーを含む。1つの実施形態において、ポリウレタンは、ポリテトラメチレンエーテルグリコールに由来するモノマーを含む。1つの実施形態において、ポリウレタンは、ポリエステルに由来するモノマーを含む。ポリウレタン成分Aは、上記の2つ以上の実施形態の組合せを含むことができる。エラストマー成分B適切なエラストマーには、エラストマーゴム、エチレン/プロピレン/ジエンインターポリマー、エチレン/αオレフィンインターポリマー及びエチレンマルチブロックインターポリマーが含まれるが、これらに限定されない。エラストマーゴム成分B1つの実施形態において、エラストマーは、ブタジエン/スチレンインターポリマー、好ましくはブタジエン/スチレンコポリマー、より好ましくはブタジエン/スチレンブロックコポリマーである。更なる実施形態において、ブタジエン/スチレンコポリマー、好ましくはブロックコポリマーは、コポリマーの重量に基づいて20重量パーセントのスチレンを含む。1つの実施形態において、ブタジエン/スチレンインターポリマー、好ましくはブタジエン/スチレンコポリマー、より好ましくはブタジエン/スチレンブロックコポリマーは、放射構造を有する。1つの実施形態において、ブタジエン/スチレンインターポリマー、好ましくはブタジエン/スチレンコポリマー、より好ましくはブタジエン/スチレンブロックコポリマーは、40~80、好ましくは50~70、より好ましくは55~65ASTMD-2240のショアーA硬度を有する。1つの実施形態において、ブタジエン/スチレンインターポリマー、好ましくはブタジエン/スチレンコポリマー、より好ましくはブタジエン/スチレンブロックコポリマーは、5~20、好ましくは8~15、より好ましくは9~12PasMA04-3-064のトルエン溶液粘度を有する。適切なブタジエン/スチレンインターポリマー、好ましくはブタジエン/スチレンコポリマー、より好ましくはブタジエン/スチレンブロックコポリマーには、DynasolからのCALPRENEコポリマー、好ましくはCALPRENE401ブタジエン/スチレンコポリマーが含まれる。ブタジエン/スチレンインターポリマーは、本明細書に記載されている2つ以上の実施形態の組合せを含むことができる。ブタジエン/スチレンコポリマーは、本明細書に記載されている2つ以上の実施形態の組合せを含むことができる。ブタジエン/スチレンブロックコポリマーは、本明細書に記載されている2つ以上の実施形態の組合せを含むことができる。エラストマーゴムの追加の例には、共役ジエン、特にブタジエン又はイソプレンのホモポリマー、並びに少なくとも1種の共役ジエン、例えばブタジエン又はイソプレンと、少なくとも1種の芳香族αオレフィン、例えばスチレン及び4-メチルスチレン及び/又は芳香族ジオレフィン、例えばジビニルベンゼンとのランダム又はブロックコポリマー及びターポリマーが含まれる。エラストマーゴムの追加の例には、以下:BR-ポリブタジエン;ABR-ブタジエン/C1~C4アルキルアクリレートコポリマー;HIPS-ブタジエン/スチレンコポリマー;CR-ポリクロロプレン;IR-ポリイソプレン;天然ゴム;SBR-スチレン/ブタジエンコポリマー;IIR-イソブチレン/イソプレンコポリマー;NBR-ブタジエン/アクリロニトリルコポリマー;及びHNBR-部分水素化又は完全水素化NBRゴムが含まれる。エチレン/αオレフィン/ジエンインターポリマー成分B1つの実施形態において、エラストマーはエチレン/αオレフィン/ジエンインターポリマーである。エチレン/αオレフィン/ジエンインターポリマーは、C2エチレン、少なくとも1種のαオレフィン及びジエンが重合されている。αオレフィンの適切な例には、C3~C20αオレフィンが含まれる。適切なジエンの適切な例には、C4~C40非共役ジエンが含まれる。αオレフィンは、好ましくはC3~C20αオレフィン、好ましくはC3~C16αオレフィン、より好ましくはC3~C10αオレフィンである。好ましいC3~C10αオレフィンは、プロピレン、1-ブテン、1-ヘキセン及び1-オクテンからなる群より選択され、より好ましくはプロピレンである。好ましい実施形態において、インターポリマーはEPDMインターポリマーである。更なる実施形態において、ジエンは、5-エチリデン-2-ノルボルネンENBである。1つの実施形態において、ジエンは、C6~C15直鎖、分岐鎖又は環状炭化水素ジエンである。ジエンは、好ましくはENB、ジシクロペンタジエン、1,4-ヘキサジエン又は7-メチル-1,6-オクタジエンから選択される非共役ジエンであり、好ましくはENB、ジシクロペンタジエン又は1,4-ヘキサジエン、より好ましくはENB又はジシクロペンタジエン、更により好ましくはENBである。エチレン/αオレフィン/ジエンインターポリマーの幾つかの例には、TheDowChemicalCompanyからのNORDELIPHydrocarbonRubbersが含まれる。好ましい実施形態において、エチレン/αオレフィン/ジエンインターポリマーは、インターポリマーの重量に基づいて過半量majorityamountの重合エチレンを含む。本発明の1つの実施形態において、エチレン/αオレフィン/ジエンインターポリマーは、2~3、好ましくは2.05~2.8、より好ましくは2.05~2.5、更により好ましくは2.05~2.25の分子量分布Mw/Mnを有する。更なる実施形態において、インターポリマーはEPDMターポリマーである。更なる実施形態において、ジエンはENBである。1つの実施形態において、エチレン/αオレフィン/ジエンインターポリマーは、10を超える、好ましくは30を超える、より好ましくは50を超えるASTMD1646ムーニー粘度、125°CでのML14を有する。更なる実施形態において、インターポリマーはEPDMターポリマーである。更なる実施形態において、ジエンはENBである。1つの実施形態において、エチレン/αオレフィン/ジエンインターポリマーは、200未満、好ましくは150以下、より好ましくは100以下ASTMD1646のムーニー粘度、125°CでのML14を有する。更なる実施形態において、インターポリマーはEPDMターポリマーである。更なる実施形態において、ジエンはENBである。ムーニー粘度は、純neatインターポリマーのもの又はカーボンブラック及び/若しくは油などの充填剤を含有するポリマーについての純ポリマーの計算粘度である。純ポリマーとは、充填剤を有さず油を有さないポリマーを指す。1つの実施形態において、エチレン/αオレフィン/ジエンインターポリマーは、0.855g/cc以上、好ましくは0.860g/cc以上、より好ましくは0.865g/cc以上の密度を有する。更なる実施形態において、インターポリマーはEPDMターポリマーである。更なる実施形態において、ジエンはENBである。1つの実施形態において、エチレン/αオレフィンインターポリマー/ジエンは、0.910g/cc以下、好ましくは0.900g/cc以下、より好ましくは0.890g/cc以下の密度を有する。更なる実施形態において、インターポリマーはEPDMターポリマーである。更なる実施形態において、ジエンはENBである。エチレン/αオレフィン/ジエンインターポリマー、好ましくはターポリマーは、本明細書に記載されている2つ以上の実施形態の組合せを含むことができる。エチレン/プロピレン/ジエンインターポリマー、好ましくはEPDMターポリマーは、本明細書に記載されている2つ以上の実施形態の組合せを含むことができる。エチレン/αオレフィンインターポリマー成分B1つの実施形態において、エラストマーはエチレン/αオレフィンインターポリマーである。エチレン/αオレフィンインターポリマーには、エチレンを1種又は複数、好ましくは1種のC3~C10αオレフィン複数可と重合することによって形成されるポリマーが含まれる。例示的なαオレフィンには、プロピレン、1-ブテン、1-ペンテン、1-ヘキセン、4-メチル-1-ペンテン、1-ヘプテン、1-オクテン、1-ノネン及び1-デセンが含まれる。好ましくは、αオレフィンは、プロピレン、1-ブテン、1-ヘキセン又は1-オクテンである。好ましいコポリマーには、エチレン/プロピレンEPコポリマー、エチレン/ブテンEBコポリマー、エチレン/ヘキセンEHコポリマー、エチレン/オクテンEOコポリマーが含まれる。適切なエチレン/αオレフィンインターポリマーの市販の例には、TheDowChemicalCompanyから入手可能なENGAGEPolyolefinElastomers;ExxonMobilChemicalCompanyから入手な可能なEXCEED及びEXACTポリマー;並びにMitsuiChemicalCompanyから入手可能なTAFMERポリマーが含まれる。1つの実施形態において、エチレン/αオレフィンインターポリマーは、0.855g/cc以上、好ましくは0.860g/cc以上、より好ましくは0.870g/cc以上の密度を有する。更なる実施形態において、エチレン/αオレフィンインターポリマーは、エチレン/αオレフィンコポリマーである。1つの実施形態において、エチレン/αオレフィンインターポリマーは、0.910g/cc以下、好ましくは0.900g/cc以下、より好ましくは0.890g/cc以下の密度を有する。更なる実施形態において、エチレン/αオレフィンインターポリマーは、エチレン/αオレフィンコポリマーである。1つの実施形態において、エチレン/αオレフィンインターポリマーは、0.1g/10分以上、好ましくは0.5g/10分以上、より好ましくは1g/10分以上のメルトインデックスI2を有する。更なる実施形態において、エチレン/αオレフィンインターポリマーは、エチレン/αオレフィンコポリマーである。1つの実施形態において、エチレン/αオレフィンインターポリマーは、100g/10分以下、好ましくは50g/10分以下、より好ましくは20g/10分以下のメルトインデックスI2を有する。更なる実施形態において、エチレン/αオレフィンインターポリマーは、エチレン/αオレフィンコポリマーである。1つの実施形態において、エチレン/αオレフィンインターポリマーは、GPCにより決定すると、1.1~4、好ましくは1.1~3.5、より好ましくは1.1~3の分子量分布Mw/Mnを有する。更なる実施形態において、エチレン/αオレフィンインターポリマーは、エチレン/αオレフィンコポリマーである。1つの実施形態において、エチレン/αオレフィンインターポリマーは、DSCにより測定すると、30パーセント以下、好ましくは20パーセント以下、より好ましくは15パーセント以下の結晶化度パーセントを有する。更なる実施形態において、エチレン/αオレフィンインターポリマーは、エチレン/αオレフィンコポリマーである。1つの実施形態において、エチレン/αオレフィンインターポリマーは、DSCにより測定すると、1パーセント以上、好ましくは2パーセント以上の結晶化度パーセントを有する。更なる実施形態において、エチレン/αオレフィンインターポリマーは、エチレン/αオレフィンコポリマーである。1つの実施形態において、エチレン/αオレフィンインターポリマーは、均質的に分岐した線状インターポリマー、好ましくはコポリマー又は均質な分岐した実質的に線状のインターポリマー、好ましくはコポリマーである。1つの実施形態において、エチレン/αオレフィンインターポリマーは、均質的に分岐した線状インターポリマー、好ましくはコポリマーである。1つの実施形態において、エチレン/αオレフィンインターポリマーは、均質な分岐した実質的に線状のインターポリマー、好ましくはコポリマーである。用語均質な及び均質的に分岐したは、αオレフィンコモノマーが所与のポリマー分子内にランダムに分布しており全てのポリマー分子が同一又は実質的に同一のコモノマー対エチレン比を有するエチレン/αオレフィンインターポリマーに関連して使用される。均質的に分岐した線状エチレンインターポリマーは、長鎖分岐を欠いているが短鎖分岐を有する、インターポリマーに重合されたコモノマーに由来するエチレンポリマーであり、エチレンポリマーは、同一のポリマー鎖内及び異なるポリマー鎖間の両方に均質的に分布している。これらのエチレン/αオレフィンインターポリマーは、線状ポリマー主鎖を有し、測定可能な長鎖分岐を有さず、狭い分子量分布を有する。この部類のポリマーは、例えば、Elstonの米国特許第3,645,992号に開示されており、ビス-メタロセン触媒を使用してそのようなポリマーを生成する後続の方法は、例えば、EP0129368;EP0260999;米国特許第4,701,432号;米国特許第4,937,301号;米国特許第4,935,397号;米国特許第5,055,438号;及びWO90/07526それぞれ、参照により本明細書に組み込まれているに示されるように開発されている。考察されたように、均質的に分岐した線状エチレンインターポリマーは、線状低密度ポリエチレンポリマー又は線状高密度ポリエチレンポリマーの場合のように、長鎖分岐を欠いている。均質的に分岐した線状エチレン/αオレフィンインターポリマーの市販の例には、MitsuiChemicalCompanyのTAFMERポリマー並びにExxonMobilChemicalCompanyのEXACT及びEXCEEDポリマーが含まれる。均質的に分岐した実質的に線状のエチレン/αオレフィンインターポリマーは、米国特許第5,272,236号;同第5,278,272号;同第6,054,544号;同第6,335,410号及び同第6,723,810号それぞれ参照により本明細書に組み込まれているに記載されている。実質的に線状のエチレン/αオレフィンインターポリマーは、長鎖分岐を有する。長鎖分岐は、ポリマー主鎖と同一のコモノマー分布を有し、ポリマー主鎖の長さとおよそ同一の長さを有することができる。実質的に線状のとは、典型的には、平均して炭素1000個あたり0.01の長鎖分岐から炭素1000個あたり3つの長鎖分岐で置換されているポリマーに関連するものである。長鎖分岐の長さは、ポリマー主鎖への1つのコモノマーの組込みから形成される短鎖分岐の炭素長さよりも長い。実質的に線状のエチレン/αオレフィンインターポリマーは、特有の部類の均質的に分岐したエチレンポリマーを形成する。これらは、上記に考察したように、周知の部類の従来の均質的に分岐した線状エチレン/αオレフィンインターポリマーと実質的に異なり、更には、これらは、従来の不均一チーグラーナッタ触媒重合された線状エチレンポリマー例えば、例えばAndersonetalの米国特許第4,076,698号に開示されている技術を使用して作製される超低密度ポリエチレンULDPE、線状低密度ポリエチレンLLDPE又は高密度ポリエチレンHDPEと同一の部類ではなく、またこれらは、例えば低密度ポリエチレンLDPE、エチレン-アクリル酸EAAコポリマー及びエチレン酢酸ビニルEVAコポリマーなどの高圧によりフリーラジカルで開始された高度に分岐したポリエチレンと同一の部類でもない。長鎖分岐は、13C核磁気共鳴NMR分光法を使用することによって決定することができ、Randallの方法RevMacromolChemPhysC291989p285297この開示は参照により本明細書に組み込まれているを使用して定量化することができる。他の2つの方法は、小角レーザー光線散乱検出器と連動したゲル浸透クロマトグラフィーGPCLALLS及び示差粘度計検出器と連動したゲル浸透クロマトグラフィーGPC-DVである。長鎖分岐検出のためのこれらの技術の使用及び基礎となる理論は、文献で十分に説明されている。例えば、ZimmBH及びStockmayerWHJChemPhys171301並びにRudinAModernMethodsofPolymerCharacterizationJohnWileySonsNewYorkpp103112を参照されたい。実質的に線状のエチレンポリマーと対照的に、線状エチレンポリマーは、ポリマーが測定可能又は実証可能な長鎖分岐を欠いていること、すなわち、ポリマーが、炭素1000個あたり平均して0.01未満の長鎖分岐で置換されていることを意味する。1つの実施形態において、エチレン/αオレフィンインターポリマーは、4以上、好ましくは8以上、より好ましくは12以上、更により好ましくは15以上のPRR加工レオロジー比ProcessingRheologyRatioを有する。更なる実施形態において、エチレン/αオレフィンインターポリマーは、エチレン/αオレフィンコポリマーである。1つの実施形態において、エチレン/αオレフィンインターポリマーは、4~70、好ましくは8~70のPRRを有する。更なる実施形態において、エチレン/αオレフィンインターポリマーは、エチレン/αオレフィンコポリマーである。1つの実施形態において、エチレン/αオレフィンインターポリマーは、12~60、好ましくは15~55、より好ましくは18~50のPRRを有する。更なる実施形態において、エチレン/αオレフィンインターポリマーは、エチレン/αオレフィンコポリマーである。インターポリマー粘度は、動的機械式分光計例えば、RheometricsからのRMS-800又はARESを1秒あたり0.1~100ラジアンラド/秒になされた動的掃引下で使用して、0.1~100ラド/秒の範囲内の剪断速度にて、190°Cで窒素雰囲気下、ポアズダイン秒/立方センチメートルd秒/cm2で都合良く測定される。0.1ラド/秒及び100ラド/秒での粘度は、それぞれV0.1及びV100と表すことができ、これら2つの比はRRと呼ばれ、V0.1/V100と表される。PRR値は、式:PRR=RR[3.82-インターポリマーのムーニー粘度125°CでのML14]×0.3により計算される。PRRの決定は、参照により本明細書に完全に組み込まれている米国特許第6,680,361号対応するWO00/26268も参照されたいに記載されている。エチレン/αオレフィンインターポリマーは、本明細書に記載されている2つ以上の実施形態の組合せを含むことができる。エチレン/αオレフィンコポリマーは、本明細書に記載されている2つ以上の実施形態の組合せを含むことができる。エチレン/αオレフィンマルチブロックインターポリマー成分B1つの実施形態において、エラストマーは、エチレン/αオレフィンマルチブロックインターポリマー、好ましくはエチレン/αオレフィンマルチブロックコポリマーである。好ましいαオレフィンには、C3~C20αオレフィン、好ましくはC3~C10αオレフィンが含まれるが、これらに限定されない。より好ましくは、αオレフィンには、プロピレン、1-ブテン、1-ペンテン、1-ヘキセン、1-ヘプテン及び1-オクテンが含まれ、より好ましくは、プロピレン、1-ブテン、1-ヘキセン及び1-オクテンが含まれる。エチレン/αオレフィンマルチブロックインターポリマー及びコポリマーは、異なる量のコモノマーを組み込む2つの触媒と、鎖シャトル剤chainshuttlingagentとを用いて作製することができる。エチレン/αオレフィンマルチブロックインターポリマー、好ましくはコポリマーは、以下の特徴の1つ又は複数を有する:1ゼロを超えて約1.0までの平均ブロック指数及び約1.3を超える分子量分布Mw/Mn;又は2TREFを使用して分画されたときに40°Cから130°Cの間で溶出する少なくとも1つの分子画分であり、少なくとも0.5から約1までのブロック指数を有することを特徴とする分子画分;又は3約1.7~約3.5のMw/Mn、少なくとも1つの融点Tm摂氏度及び密度dグラム/立方センチメートルここで、Tm及びdの数値は以下の関係:Tm>-6553.313735d-7051.7d2に対応する;又は4約1.7~約3.5のMw/Mn、最高DSCピークと最高CRYSTAFピークとの間の温度差として定義される融解熱ΔHJ/g及びデルタ量ΔT摂氏度を特徴とするここで、ΔT及びΔHの数値は以下の関係:ゼロを超えて130J/gまでのΔHでは、ΔΤ>-0.1299ΔΗ62.81、130J/gを超えるΔΗでは、ΔΤ≧48°Cを有し、ここで、CRYSTAFピークは少なくとも5パーセントの累積ポリマーを使用して決定され、5パーセント未満のポリマーが確認可能なCRYSTAFピークを有する場合、CRYSTAF温度は30°Cである;又は5エチレン/αオレフィンインターポリマーの圧縮成形被覆基材で測定した弾性回復Re300パーセント歪及び1サイクルでのパーセント、密度dグラム/立方センチメートルを有するここで、Re及びdの数値は、エチレン/αオレフィンインターポリマーが架橋相を実質的に含まない場合に以下の関係:Re>1481-1629dを満たす;又は6TREFを使用して分画されたときに40°Cから130°Cの間で溶出する分子画分であり、同一の温度の間で溶出する同等のランダムエチレンインターポリマー画分のものよりも少なくとも5パーセント高いモル含有量のコモノマーを有することを特徴とする分子画分ここで、前記同等のランダムエチレンインターポリマーは、同一のコモノマー複数可を有し、エチレン/αオレフィンインターポリマーのものの10パーセント以内のメルトインデックス、密度及びコモノマーモル含有量ポリマー全体に基づいてを有する;又は725°Cでの貯蔵弾性率G’25°C及び100°Cでの貯蔵弾性係数G’100°Cここで、G’25°C対G’100°Cの比は、約1:1~約9:1の範囲である。1つの実施形態において、エチレン/αオレフィンマルチブロックインターポリマー、好ましくはコポリマーは、特徴の1から3の1つ又は複数、好ましくは1及び2、より好ましくは1を有する。用語マルチブロックコポリマー又はセグメント化コポリマーは、2つ以上の化学的に区別される領域又はセグメントブロックと呼ばれるが、好ましくは線状に結合しているポリマー、すなわち、重合されたエチレン官能基に対して、ペンダント的又はグラフト的ではなく、端と端が結合している化学的に差異のある単位を含むポリマーを指す。好ましい実施形態において、ブロックは、組み込まれるコモノマーの量若しくは型、密度、結晶化度の量、そのような組成のポリマーに起因しうる結晶子のサイズ、立体規則性の型若しくは程度アイソタクチック若しくはシンジオタクチック、位置規則性若しくは位置不規則性regioirregularity、長鎖分岐若しくは超分岐を含む分岐の量、均質性又は任意の他の化学的若しくは物理的特性が異なる。マルチブロックコポリマーは、コポリマーを作製する特有の方法に起因して、多分散性指数PDI若しくはMw/Mn、ブロック長さ分布及び/又はブロック数分布の両方の特有の分布を特徴とする。より詳細には、連続方法で生成される場合、ポリマーは、1.7~2.9、好ましくは1.8~2.5、より好ましくは1.8~2.2、最も好ましくは1.8~2.1のPDIを望ましくは有する。バッチ又は半バッチ方法で生成される場合、ポリマーは、1.0~2.9、好ましくは1.3~2.5、より好ましくは1.4~2.0、最も好ましくは1.4~1.8のPDIを有する。1つの実施形態において、エチレン/αオレフィンマルチブロックインターポリマーは、0.900g/cc以下、好ましくは0.895g/cc以下、より好ましくは0.890g/cc以下、更により好ましくは0.885g/cc以下の密度を有する。更なる実施形態において、エチレン/αオレフィンマルチブロックインターポリマーは、エチレン/αオレフィンマルチブロックコポリマーである。1つの実施形態において、エチレン/αオレフィンマルチブロックインターポリマーは、0.850g/cc以上、好ましくは0.855g/cc以上、より好ましくは0.860g/cc以上の密度を有する。密度は、ASTMD-792-08の手順により測定される。更なる実施形態において、エチレン/αオレフィンマルチブロックインターポリマーは、エチレン/αオレフィンマルチブロックコポリマーである。1つの実施形態において、エチレン/αオレフィンマルチブロックインターポリマーは、ASTMD-1238-04190°C、2.16kg荷重を使用して決定すると、0.1g/10分以上、好ましくは0.5g/10分以上、より好ましくは1g/10分以上のメルトインデックスI2を有する。更なる実施形態において、エチレン/αオレフィンマルチブロックインターポリマーは、エチレン/αオレフィンマルチブロックコポリマーである。1つの実施形態において、エチレン/αオレフィンマルチブロックインターポリマーは、ASTMD-1238-04190°C、2.16kg荷重を使用して決定すると、100g/10分以下、好ましくは50g/10分以下、より好ましくは20g/10分以下のメルトインデックスI2を有する。更なる実施形態において、エチレン/αオレフィンマルチブロックインターポリマーは、エチレン/αオレフィンマルチブロックコポリマーである。1つの実施形態において、エチレン/αオレフィンマルチブロックインターポリマーは、DSCにより決定すると、40パーセント以下、好ましくは30パーセント以下、より好ましくは20パーセント以下の結晶化度パーセントを有する。更なる実施形態において、エチレン/αオレフィンマルチブロックインターポリマーは、エチレン/αオレフィンマルチブロックコポリマーである。1つの実施形態において、エチレン/αオレフィンマルチブロックインターポリマーは、DSCにより決定すると、2パーセント以上、好ましくは5パーセント以上、より好ましくは10パーセント以上の結晶化度パーセントを有する。更なる実施形態において、エチレン/αオレフィンマルチブロックインターポリマーは、エチレン/αオレフィンマルチブロックコポリマーである。エチレンマルチブロックコポリマー、並びにこれらの調製及び使用は、WO2005/090427、US2006/0199931、US7608668、US2006/0199914、US2006/0199912、US7671106、US7579408、US2006/0199908、US7355089、US7622529、US7671131、US7524911、US7662881、US2006/0199887、US7514517、US7666918、US7687442、US7582716、US7504347及びUS2006/0199983それぞれが参照により本明細書に組み込まれているにおいてより完全に記載されている。適切なエチレンマルチブロックコポリマーは、TheDowChemicalCompanyから入手可能なINFUSEOlefinBlockCopolymerとして入手可能である。エチレン/αオレフィンマルチブロックインターポリマーは、本明細書に記載されている2つ以上の実施形態の組合せを含むことができる。エチレン/αオレフィンマルチブロックコポリマーは、本明細書に記載されている2つ以上の実施形態の組合せを含むことができる。ポリジエン系及びポリジオール系ポリウレタン成分C本発明の組成物における使用に適したポリジエン系ポリウレタン及びポリジオール系ポリウレタンは、参照により本明細書に組み込まれている国際公報WO2008/057881に記載されている。ポリジエン系ポリウレタン、ジエン系ポリウレタン、pd-TPUなどの用語は、少なくとも1つのイソシアネート反応性基、例えばヒドロキシル及び/又はアミン、好ましくはヒドロキシル基を含有するポリジエンから部分的に形成されるポリウレタンポリマーを意味する。ポリジエンジオール系ポリウレタン、ジエンジオール系ポリウレタンなどの用語は、少なくとも2つのヒドロキシル基を含有するポリジエンジオールから部分的に形成されるポリウレタンポリマーを意味する。ポリジオール系ポリウレタン、ジオール系ポリウレタン、d-TPUなどの用語は、ジオールから部分的に形成されるポリウレタンポリマーを意味する。1つの実施形態において、成分Cは、ポリジエン系ポリウレタンである。好ましい実施形態において、ポリジエン系ポリウレタンはポリジエンジオール系ポリウレタンである。更なる実施形態において、ポリジエンジオール系ポリウレタンは、ポリブタジエンジオール又はポリイソプレンジオール又はこれらの組合せであり、好ましくはポリブタジエンジオールである。別の実施形態において、成分Cは、ポリジオール系ポリウレタンである。更なる実施形態において、ポリジオール系ポリウレタンは、パルミチン酸、ステアリン酸、オレイン酸、リノール酸及びリノレン酸又はエステルからなる群より選択される1種又は複数の種油トリグリセリドから作製される少なくとも1種のジオールを含む。1つの実施形態において、ポリジエン又はポリジオール系ポリウレタンは、ポリジイソシアナネートから形成される硬質セグメントをポリウレタンの総重量に基づいて20~40重量パーセント、好ましくは25~35重量パーセントの量で含有する。1つの実施形態において、ポリジエン系ポリウレタンは、ポリジエンジオール系ポリウレタンであり、15~40重量パーセントのジイソシアネート、50~75重量パーセントのポリジエンジオール及び5~15重量パーセントの連鎖延長剤重量パーセントはそれぞれ組成物の総重量に基づくを含む組成物から形成される。更なる実施形態において、ポリジエンジオールは、ポリブタジエンジオール又はポリイソプレンジオールであり、好ましくはポリブタジエンジオールである。更なる実施形態において、ジイソシアネートは、脂肪族又は芳香族ジイソシアネート、好ましくは芳香族ジイソシアネート、より好ましくは4,4’-ジフェニルメタンジイソシアネートである。なお更なる実施形態において、連鎖延長剤は脂肪族ジオールである。別の実施形態において、ポリジエンジオールは、500~10,000、より好ましくは1,000~5,000、更により好ましくは1,500~3,000g/molのMnを有する。別の実施形態において、ポリジエンジオールは水素化されていない。別の実施形態において、ポリジエンジオールは水素化されている。別の実施形態において、ポリジエンジオールは部分的に水素化されている。1つの実施形態において、ポリジオール系ポリウレタンは、天然から供給されるジオールから形成される。本明細書で使用されるとき、天然から供給されるジオール、天然油ポリオールなどの用語は、農産物に由来するジオール、例えばダイズ、ヒマワリ、トウモロコシ及びキャノーラなどの種油を意味する。そのようなジオールは、ジエン性不飽和を含有しても、しなくてもよい。種油トリグリセリドの組成はよく理解されている。トリグリセリドは、グリセリンの脂肪酸エステルであり、組成は油の供給源によって左右される。使用される命名法は、油脂産業において標準的なものであり、脂肪酸における炭素の数が最初に示され、続いて不飽和部位の数が括弧内に示される。代表的な油は、パルミチン酸、ステアリン酸、オレイン酸、リノール酸及びリノレン酸を含む。これらのトリグリセリドからポリオールを作製する目的では、高レベルの不飽和を含有する油が望ましい。ダイズ、キャノーラ及びヒマワリなどの油は、比較的低レベルの飽和脂肪酸を含有するため許容可能であるが、パーム油などの原料油は、高レベルの飽和脂肪酸のため、更に精製又は精錬しないと使用できないと考慮される。成分Cのポリウレタンは、ポリジオールから又は少なくとも1つ好ましくは約2つのイソシアネート反応性基複数可が分子の末端に結合している若しくは分子内にペンダント的に結合している官能性ポリジエンから調製することができる。この官能基は、イソシアネートと反応して共有結合を形成する基のいずれかでありうる。この官能基は、好ましくは活性水素原子を含有し、典型的な例は、ヒドロキシル、アミノ第一級アミン、第二級アミン、スルフヒドリル及びこれらの混合物である。用語活性水素原子は、分子内のそれらの配置のため、KohlerによりJAmChemicalSoc493181において記載されている参照により本明細書に組み込まれているツェレビチノフ試験によって活性を示す水素原子を指す。ポリウレタンにおける不飽和セグメントの含有量は、ポリウレタンの総重量に基づいて1~95重量パーセント、好ましくは5~70重量パーセント、好ましくは10~50重量パーセントである。好ましい実施形態において、ポリウレタン成分は、ポリジエンジオールから調製される。別の実施形態において、ポリウレタンは、ヒドロキシル以外にイソシアネート反応性基を含有する官能化ポリジエンから調製される。そのような官能性ポリジエンを調製する1つの方法は、共役ジエンがアニオン重合により二官能性開始剤の両末端から成長する2工程法である。ポリジエンの分子量は、共役ジエン対開始剤のモル比により制御される。第2の工程において、次いで、末端がアルキレンオキシド例えば、エチレンオキシド又はプロピレンオキシドでキャップされて不飽和ジオールを生成する。この特定の方法は、参照により本明細書に組み込まれているUSP4,039,593に記載されている。そのような方法において、過剰量のアルキレンオキシドを加え、短ポリアルキレンオキシド鎖をポリジエンの末端に形成することが可能である。そのような材料は、本発明の範囲内である。1つの実施形態において、4~24個の炭素、好ましくは4~8個の炭素を含有する共役ジエンが、官能性ポリジエンを調製するために使用される。典型的なジエンには、ブタジエン及びイソプレンが含まれ、典型的な官能性ポリジエンは、ポリブタジエン及びポリイソプレンであり、それぞれ各末端がエチレンオキシドでキャップされている。これらのポリジエンは、分子1つあたり少なくとも1つの官能基を有し、典型的には1モルあたり500~10,000グラムg/mol、好ましくは500~5,000g/molの数平均分子量Mnを有する。官能基は、好ましくはヒドロキシル基である。2つの好ましいポリジエンジオールは、ポリブタジエンジオール及びポリイソプレンジオールであり、より好ましくはポリブタジエンジオールである。1つの実施形態において、ポリジエンジオール系ポリウレタンは、非水素化ポリジエンジオールから形成される。別の実施形態において、ポリジエンジオール系ポリウレタンは、水素化ポリジエンジオールから形成される。別の実施形態において、少なくとも1種のポリジエンジオール系ポリウレタンは、部分水素化ポリジエンジオールから形成される。用語水素化は、当技術分野において知られており、ポリジエンジオール内の二重結合の水素化水素とアルキレン基との反応に関連して使用され、最終水素化生成物に関連するものである。用語水素化は、全ての二重結合の完全な水素化又はポリジエンジオール内の二重結合のほぼ完全な水素化およそ95モルパーセントを超えるを指す。用語部分水素化は、水素化反応及び最終生成物に関連して使用され、両方とも、ポリジエンジオール内の二重結合の有意な量およそ5モルパーセントを超えるが水素化されていない。ポリウレタン成分Cは、官能性ポリジエンをイソシアネート及び場合により連鎖延長剤と反応させることにより調製することができる。プレポリマー法において、典型的には、1種又は複数の官能性ポリジエンを1種又は複数のイソシアネートと反応させて、プレポリマーを形成する。プレポリマーを1種又は複数の連鎖延長剤と更に反応させる。或いは、ポリウレタンを、全ての反応体のワンショット反応により調製することができる。典型的なポリウレタンは、5,000~1,000,000g/mol、好ましくは10,000~500,000g/mol、より好ましくは20,000~100,000g/molの数平均分子量を有する。ポリジエンジオール及び対応するポリウレタンの幾つかの例は、PytelaetalNovelPolybutadieneDiolsforThermoplasticPolyurethanesInternationalPolyurethaneConferencePULatAm2001及びPytelaetalNovelThermoplasticPolyurethanesforAdhesivesandSealantsAdhesivesSealantIndustryJune2003pp4551それぞれが参照により本明細書に完全に組み込まれているに記載されている。一部の水素化ポリジエンジオール及び対応するポリウレタンの幾つかの例は、WO99/02603及び対応する欧州特許EP0994919B1それぞれが参照により本明細書に完全に組み込まれているに記載されている。これらの参考文献に考察されているように、水素化は、USP5,039,755参照により本明細書に完全に組み込まれているにおけるようなラネーニッケル、白金などの貴金属、可溶性遷移金属触媒及びチタン触媒などの触媒の存在下での水素化を含む、多様な確立された方法により実施することができる。また、ポリマーは、異なるジエンブロックを有することができ、これらのジエンブロックを、USP5,229,464参照により本明細書に完全に組み込まれているに記載されているように、選択的に水素化することができる。好ましいジイソシアネートには、4,4’-ジイソシアナト-ジフェニルメタン、p-フェニレンジイソシアネート、1,3-ビスイソシアナトメチル-シクロヘキサン、1,4-ジイソシアナト-シクロヘキサン、ヘキサメチレンジイソシアネート、1,5-ナフタレンジイソシアネート、3,3’-ジメチル-4,4’-ビフェニルジイソシアネート、4,4’-ジイソシアナト-ジシクロヘキシルメタン及び2,4-トルエンジイソシアネートが含まれるが、これらに限定されない。より好ましいものは、4,4’-ジイソシアナト-ジシクロヘキシルメタン及び4,4’-ジイソシアナト-ジフェニルメタンである。1つの実施形態において、ジイソシアネートは、4,4’-ジイソシアナト-ジフェニルメタンである。ジイソシアネートには、また、1,6-ヘキサメチレン-ジイソシアネート;エチレンジイソシアネート;1-イソシアナト-3,5,5-トリメチル-1-3-イソシアナトメチルシクロヘキサン;2,4-及び2,6-ヘキサヒドロトルエンジイソシアネート、並びに対応する異性体混合物;4,4’-、2,2’-及び2,4’-ジシクロヘキシル-メタンジイソシアネート、並びに対応する異性体混合物などの脂肪族及び脂環式のイソシアネート化合物が含まれる。また、1,3-テトラメチレンキシレンジイソシアネートを本発明とともに使用することができる。イソシアネートを、有機イソシアネート、修飾イソシアネート、イソシアネート系プレポリマー及びこれらのイソシアネートのうちの2種以上の混合物から選択することができる。1つの実施形態において、ポリジエン系ポリウレタン、好ましくはポリジエンジオール系ポリウレタンは、少なくとも1種の脂肪族又は脂環式のジイソシアネートから形成される。1つの実施形態において、ポリジオール系ポリウレタンは、少なくとも1種の脂肪族又は脂環式のジイソシアネートから形成される。更なる実施形態において、ポリジオール系ポリウレタンは、パルミチン酸、ステアリン酸、オレイン酸、リノール酸及びリノレン酸又はエステルからなる群より選択される1種又は複数の種油トリグリセリドから作製される少なくとも1種のジオールを含む。ポリウレタンの他の主要成分は連鎖延長剤である。適切な連鎖延長剤の例には、成分Aについての上記のものが含まれる。1つの実施形態において、延長剤はジオールである。場合により、ウレタン基の形成を促進又は助長する触媒を配合において使用することができる。例示的な有用な触媒は、オクタン酸第一スズ、ジラウリン酸ジブチルスズ、オレイン酸第一スズ、チタン酸テトラブチルスズ、塩化トリブチルスズ、ナフテン酸コバルト、酸化ジブチルスズ、酸化カリウム、塩化第二スズ、N,N,N,N’-テトラメチル-1,3-ブタンジアミン、ビス[2-N,N-ジメチルアミノエチル]エーテル、1,4-ジアザビシクロ[2.2.2]オクタン;ジルコニウムキレート、アルミニウムキレート及び炭酸ビスマスである。使用される場合、触媒は、ポリウレタン形成配合成分の総量に基づいて、0.001重量パーセント以下から2重量パーセント以上の範囲でありうる触媒量で典型的には用いられる。本発明の好ましい実施形態において、ポリウレタンは、ポリジエンジオール、イソシアネート及び連鎖延長剤、好ましくは脂肪族連鎖延長剤例えば、脂肪族ジオールから形成される。別の実施形態において、ポリジエンジオール系ポリウレタンは水素化されている。1つの実施形態において、ポリジエンジオール系ポリウレタンは、組成物の重量に基づいて、15~40重量パーセントのジイソシアネート、50~75重量パーセントのポリジエンジオール及び5~15重量パーセントの連鎖延長剤を含む組成物から形成される。更なる実施形態において、ポリジエンジオールは、ポリブタジエンジオール又はポリイソプレンジオールであり、好ましくはポリブタジエンジオールである。更なる実施形態において、ジイソシアネートは、脂肪族又は芳香族ジイソシアネート、より好ましくは4,4’-ジフェニルメタンジイソシアネートである。なお更なる実施形態において、連鎖延長剤は脂肪族ジオールである。別の実施形態において、ポリジエンジオールは、500~10,000、より好ましくは1,000~5,000、更により好ましくは1,500~3,000g/molのMnを有する。別の実施形態において、ポリジエンジオールは水素化されていない。別の実施形態において、ポリジエンジオールは水素化されている。別の実施形態において、ポリジエンジオールは部分的に水素化されている。1つの実施形態において、ポリジエン系ポリウレタンは、組成物の総重量に基づいて、20重量パーセント以下、好ましくは10重量パーセント以下、より好ましくは6重量パーセント以下の量で存在する。1つの実施形態において、ポリジエン系ポリウレタンは、組成物の総重量に基づいて、0.5重量パーセント以上、好ましくは1重量パーセント以上、より好ましくは2重量パーセント以上の量で存在する。1つの実施形態において、ポリジエン系ポリウレタンは、0.90g/cc~1.30g/cc、好ましくは0.95g/cc~1.25g/cc、より好ましくは1.00g/cc~1.20g/ccの密度を有する。1つの実施形態において、ポリジエン系ポリウレタンは、1g/10分~300g/10分、好ましくは2g/10分~200g/10分ASTMD-1238-04、190°C、2.16kgのメルトインデックスI2を有する。1つの実施形態において、ポリジエン系ポリウレタンは、組成物の総重量に基づいて、15~40重量パーセントのジイソシアネートを含む組成物から形成される。更なる実施形態において、ジイソシアネートは芳香族ジイソシアネートである。1つの実施形態において、ポリジエン系ポリウレタンは、組成物の総重量に基づいて、50~75重量パーセントのポリジエンジオールを含む組成物から形成される。1つの実施形態において、ポリジエン系ポリウレタンは、組成物の総重量に基づいて、5~15重量パーセントの連鎖延長剤を含む組成物から形成される。1つの実施形態において、ポリジオール系ポリウレタンは、組成物の総重量に基づいて、20重量パーセント以下、好ましくは10重量パーセント以下、より好ましくは6重量パーセント以下の量で存在する。1つの実施形態において、ポリジオール系ポリウレタンは、組成物の総重量に基づいて、0.5重量パーセント以上、好ましくは1重量パーセント以上、より好ましくは2重量パーセント以上の量で存在する。1つの実施形態において、ポリジオール系ポリウレタンは、0.90g/cc~1.30g/cc、好ましくは0.95g/cc~1.25g/cc、より好ましくは1.00g/cc~1.20g/ccの密度を有する。1つの実施形態において、ポリジオール系ポリウレタンは、1g/10分~300g/10分、好ましくは2g/10分~200g/10分ASTMD-1238-04、190°C、2.16kgのメルトインデックスI2を有する。1つの実施形態において、ポリジオール系ポリウレタンは、組成物の総重量に基づいて、15~40重量パーセントのジイソシアネートを含む組成物から形成される。更なる実施形態において、ジイソシアネートは芳香族ジイソシアネートである。1つの実施形態において、ポリジオール系ポリウレタンは、組成物の総重量に基づいて、50~75重量パーセントのポリジオールジオールを含む組成物から形成される。1つの実施形態において、ポリジオール系ポリウレタンは、組成物の総重量に基づいて、5~15重量パーセントの連鎖延長剤を含む組成物から形成される。ポリジエン系ポリウレタンは、本明細書に記載されている2つ以上の実施形態の組合せを含むことができる。ポリジオール系ポリウレタンは、本明細書に記載されている2つ以上の実施形態の組合せを含むことができる。ポリオクテナマー成分D1つの実施形態において、ポリオクテナマーは、シクロオクテンを含む反応混合物から形成される。更なる実施形態において、ポリオクテナマーは、シクロオクテンの複分解反応から形成される。1つの実施形態において、ポリオクテナマーは、環状巨大分子、線状巨大分子又はこれらの混合物を含む。1つの実施形態において、ポリオクテナマーは、-50°C~-80°C、好ましくは-60°C~-75°CISO6721のガラス転移温度Tgを有する。1つの実施形態において、ポリオクテナマーは、20°C~70°C、好ましくは30°C~65°C、より好ましくは50°C~60°CDSCの溶融温度Tmを有する。1つの実施形態において、ポリオクテナマーは、5~50パーセント、好ましくは10~40パーセント、より好ましくは25~35パーセントDSCの結晶化度パーセントを有する。1つの実施形態において、ポリオクテナマーは、20以下、好ましくは10以下のムーニー粘度100°CでのML14を有する。1つの実施形態において、ポリオクテナマーは、0.87~0.93g/cc、好ましくは0.88~0.92g/cc、より好ましくは0.89~0.91g/ccDIN53479Aの密度を有する。適切なポリオクテナマーには、VESTENAMERHighPerformancePolymersEvonikIndustries旧Degussa、好ましくはVESTENAMER8012及びVESTENAMER6213、より好ましくはVESTENAMER8012が含まれる。1つの実施形態において、ポリオクテナマーはVESTENAMER8012、VESTENAMER6213又はこれらの混合物から選択される。ポリオクテナマーは、本明細書に記載されている2つ以上の実施形態の組合せを含むことができる。樹脂成分E適切な樹脂は、以下:iインデン-クマロン樹脂、ii芳香族炭化水素樹脂及びiii脂肪族修飾芳香族炭化水素樹脂からなる群より選択される。1つの実施形態において、樹脂は、以下:iインデン-クマロン樹脂及びii芳香族炭化水素樹脂からなる群より選択される。1つの実施形態において、樹脂は、以下:iインデン-クマロン樹脂及びiii脂肪族修飾芳香族炭化水素樹脂からなる群より選択される。1つの実施形態において、樹脂は、以下:ii芳香族炭化水素樹脂及びiii脂肪族修飾芳香族炭化水素樹脂からなる群より選択される。適切な樹脂には、NOVARESResinsRuetgersChemicalsAG、好ましくはNOVARESC90,NOVARESTT90及びNOVARESTK90樹脂が含まれる。1つの実施形態において、インデン-クマロン樹脂は、コールタール由来の不飽和芳香族C9/C10炭化水素の重合体polymerizateである。1つの実施形態において、インデン-クマロン樹脂は、80°C~105°C、好ましくは82°C~100°C、より好ましくは85°C~95°CASTM3461、環球法の軟化点を有する。1つの実施形態において、インデン-クマロン樹脂は、0.90~1.25g/cc、好ましくは1.00~1.20g/cc、より好ましくは1.10~1.15g/ccDIN52004、20°Cの密度を有する。1つの実施形態において、インデン-クマロン樹脂はNOVARESC90樹脂である。1つの実施形態において、樹脂はインデン-クマロン樹脂である。1つの実施形態において、芳香族炭化水素樹脂は、不飽和芳香族C9/C10炭化水素の重合体である。1つの実施形態において、芳香族炭化水素樹脂は、80°C~105°C、好ましくは82°C~100°C、より好ましくは85°C~95°CASTM3461、環球法の軟化点を有する。1つの実施形態において、芳香族炭化水素樹脂は、0.90~1.25g/cc、好ましくは1.00~1.20g/cc、より好ましくは1.05~1.15g/ccDIN52004、20°Cの密度を有する。1つの実施形態において、芳香族炭化水素樹脂はNOVARESTT90樹脂である。1つの実施形態において、樹脂は芳香族炭化水素樹脂である。1つの実施形態において、脂肪族修飾芳香族炭化水素樹脂は、80°C~105°C、好ましくは82°C~100°C、より好ましくは85°C~95°CASTM3461、環球法の軟化点を有する。1つの実施形態において、脂肪族修飾芳香族炭化水素樹脂は、0.90~1.25g/cc、好ましくは1.00~1.20g/cc、より好ましくは1.05~1.15g/ccDIN52004、20°Cの密度を有する。1つの実施形態において、脂肪族修飾芳香族炭化水素樹脂はNOVARESTK90樹脂である。1つの実施形態において、樹脂は脂肪族修飾芳香族炭化水素樹脂である。樹脂成分Eは、本明細書に記載されている2つ以上の実施形態の組合せを含むことができる。インデン-クマロン樹脂は、本明細書に記載されている2つ以上の実施形態の組合せを含むことができる。芳香族炭化水素樹脂は、本明細書に記載されている2つ以上の実施形態の組合せを含むことができる。脂肪族修飾芳香族炭化水素樹脂は、本明細書に記載されている2つ以上の実施形態の組合せを含むことができる。用途本発明は、本発明の組成物から形成される少なくとも1種の成分を含む物品を提供する。物品には、シート、射出成形品、積層品、オーバーモールド品overmoldedarticle、履物物品、自動車部品、コンピューター部品、家具、車輪及びタイヤ、並びに玩具が含まれるが、これらに限定されない。本発明は、小型車輪、触輪、車椅子用車輪及び同様の用途のような、良好な握り及び耐摩耗性を有する物品に射出可能な材料を使用するのが望ましい場合に使用され得る。本発明の組成物は、また、耐摩耗性、硬度及び比重の特有のバランスを有する靴底又は他の物品に使用される。本発明は、本発明の組成物から形成される少なくとも1種の成分を含む射出成形品を提供する。本発明はまた、本発明の組成物から形成される少なくとも1種の成分を含む履物物品を提供する。更なる実施形態において、物品は、靴のアウトソール、靴のミッドソール、靴のユニットソール、オーバーモールド品、天然皮革製品、合成皮革製品、アッパー、積層品、被覆物品、ブーツ、サンダル、オーバーシューズ、プラスチックシューズ及びこれらの組合せからなる群より選択される。定義本明細書で使用されるとき、用語組成物には、組成物、並びに組成物の材料から形成される反応生成物及び分解生成物を含む材料の混合物が含まれる。本明細書で使用されるとき、ブレンド、ポリマーブレンドなどの用語は、2種以上のポリマーの組成物を指す。そのようなブレンドは、混和性であっても、なくてもよい。そのようなブレンドは、相分離していても、していなくてもよい。そのようなブレンドは、透過電子分光法transmissionelectronspectroscopy、光拡散、X線拡散及び当技術分野において既知の他の任意の方法から決定される1つ又は複数のドメイン構成を含有しても、しなくてもよい。本明細書で使用されるとき、用語ポリマーは、同一又は異なる型のものにかかわらずモノマーを重合することにより調製されるポリマー化合物を指す。したがって、ポリマーという一般的用語は、ホモポリマーという用語1つの型のモノマーのみから調製されるポリマーを指すために用いられる及び以下に定義されるインターポリマーという用語を包含する。本明細書で使用されるとき、用語インターポリマーは、少なくとも2つの異なる型のモノマーの重合により調製されるポリマーを指す。したがって、インターポリマーという一般的用語には、コポリマー2つの異なる型のモノマーから調製されるポリマーを指すために用いられる及び3つ以上の異なる型のモノマーから調製されるポリマーが含まれる。本明細書で使用されるとき、用語オレフィン系ポリマーは、過半量のオレフィンモノマー、例えばエチレン又はプロピレンポリマーの重量に基づくを重合形態で含み、場合により1種又は複数のコモノマーを含むことができるポリマーを指す。本明細書で使用されるとき、用語エチレン系ポリマーは、過半量のエチレンモノマーポリマーの重量に基づくを重合形態で含み、場合により1種又は複数のコモノマーを含むことができるポリマーを指す。本明細書で使用されるとき、用語エチレン/αオレフィンインターポリマーは、過半量のエチレンモノマーインターポリマーの重量に基づく及び少なくとも1種のαオレフィンを重合形態で含むインターポリマーを指す。本開示の文脈において使用されるとき、エチレン/αオレフィンインターポリマーは、エチレン/αオレフィンマルチブロックインターポリマーを除外する。本明細書で使用されるとき、用語エチレン/αオレフィンコポリマーは、過半量のエチレンモノマーコポリマーの重量に基づく及びαオレフィンを、2つのみのモノマー型として重合形態で含むコポリマーを指す。本開示の文脈において使用されるとき、エチレン/αオレフィンコポリマーは、エチレン/αオレフィンマルチブロックコポリマーを除外する。用語ポリジエン系ポリウレタン、ジエン系ポリウレタンなどの用語は、少なくとも1つのイソシアネート反応性基、例えばヒドロキシル及び/又はアミンを含有するポリジエンから部分的に形成されるポリウレタンポリマーを指す。用語ポリジオール系ポリウレタン、ジオール系ポリウレタンなどの用語は、少なくとも2つのヒドロキシル基を含有するポリジオールから部分的に形成されるポリウレタンポリマーを指す。用語ポリジエンジオール系ポリウレタン、ジエンジオール系ポリウレタンなどの用語は、少なくとも2つのヒドロキシル基を含有するポリジエンから部分的に形成されるポリウレタンポリマーを指す。用語含む、含む、有する及びこれらの派生語は、任意の追加の成分、工程又は手順の存在を、これらが明確に開示されているかにかかわらず、除外することを意図しない。疑念を回避するために、用語含むの使用により特許請求される全ての組成物は、特に記述のない限り、任意の追加の添加剤、補助剤又は化合物を、ポリマーであるか又はそうでないかにかわらず含むことができる。対照的に、用語から実質的になるは後に続く任意の列挙から、操作性に必須ではないものを除く他の任意の成分、工程又は手順の範囲を除外する。用語からなるは、明確に叙述又は提示されていない任意の成分、工程又は手順を除外する。実験以下の成分を表1に示される配合物に使用した。TPU80は、Goldenplasts.p.a.から入手可能な熱可塑性ウレタンショアーA硬度80である密度1.19g/ccISO1183。EUROPRENESolT172は、PolimeriEuropaからの油展SBSである。CALPRENE401は、Dynasolからの80/20ブタジエン-スチレンラジカル熱可塑性コポリマーである。SARTOMER2035は、SartomerCompanyInc.からのポリブタジエン熱可塑性ポリウレタンである。VESTENAMER8012は、EvonikIndustries旧Degussaからのポリオクテナマーである。NOVARESC90は、RuetgersChemicalsAGからのクマロン-インデン炭化水素樹脂である。NOVARESTT90は、RuetgersChemicalsAGからの芳香族炭化水素樹脂である。NOVARESTK90は、RuetgersChemicalsAGからの脂肪族修飾芳香族炭化水素樹脂である。INFUSE9100は、TheDowChemicalCompanyからのOlefinBlockCopolymerである配合物を、二軸押出機温度170°C~200°Cで混合した。押出配合物を、往復スクリュー式射出成形機を設定温度160°C及び金型温度30°Cで使用してプラーク厚さ2mm~3mmに射出成形した。それぞれの試験方法のために、プラークを適切な試験片寸法に切断した。それぞれの配合物のメルトフローインデックスMFI及びそれぞれの射出成形配合物の機械的特性を表1に示す。表1に示されているように、本発明の実施例1~3は、比較例A~Cと比較して、改善された高いMFI及び改善された低い摩耗性を有した。本発明は前述の実施例において相当な詳細に記載されてきたが、この詳細は例示の目的であり、以下の特許請求の範囲に記載されている本発明を限定するものとして考慮されるべきではない。"